Brevet FR3057269A1 — publié le 20180413

Nouveaux polymères hydrocarbonés à groupements terminaux exo-vinylène cyclocarbonate La présente invention a pour objet des polymères hydrocarbonés comprenant deux groupements terminaux exo-vinylène cyclocarbonate, leur procédé de préparation et leur utilisation pour la fabrication de compositions de revêtements, de mastics ou d'adhésifs. Il est connu d'utiliser des polyuréthanes pour fabriquer diverses compositions de revêtements, de mastics ou d'adhésifs. Ces compositions peuvent être sous forme de compositions monocomposant ou bicomposant. Dans ce dernier cas, les réactifs nécessaires à la synthèse du polyuréthane, sont stockés de manière séparée, éventuellement en présence d'autres ingrédients (additifs), et sont destinés à être mélangés avant utilisation de la composition, pour synthétiser le polyuréthane au dernier moment. La synthèse de polyuréthanes se fait traditionnellement par réaction d'un diisocyanate avec un diol. Or les diisocyanates sont des composés toxiques en tant que tels, et sont généralement obtenus à partir de phosgène, lui-même très toxique par inhalation ou par contact. Le procédé de fabrication utilisé dans l'industrie met généralement en oeuvre la réaction d'une amine avec un excès de phosgène pour former un isocyanate. De plus, les polyisocyanates sont des composés très sensibles en présence d'humidité atmosphérique et nécessitent de prendre des mesures appropriées pour éviter leur réticulation prématurée, et donc leur perte de réactivité, au cours de leur manipulation et de leur stockage (conditions anhydres). La recherche d'alternatives à la synthèse de polyuréthanes, sans utiliser d'isocyanate (ou NIPU pour « Non lsocyanate PolyUrethane » en anglais, c'est-à-dire « polyuréthane sans isocyanate »), représente donc un enjeu majeur. Cette recherche a fait l'objet de nombreuses études. Les pistes les plus étudiées concernent l'utilisation de polymères susceptibles de réagir avec des amines ou oligomères d'amines pour former des polyuréthanes ou dérivés structurellement proches des polyuréthanes. 3057269 2 La demande de brevet WO 2014/091173 au nom de Bostik et du CNRS, décrit des polymères hydrocarbonés comprenant deux groupements terminaux à terminaison (2-oxo-1,3-dioxolan-4-y1) susceptibles d'être obtenus par polymérisation par ouverture de cycle par métathèse à partir d'au moins une cyclooléfine cyclique, au 5 moins un agent de transfert de chaine insaturé non cyclique comprenant un groupement terminal (2-oxo-1,3-dioxolan-4-y1), et au moins un catalyseur de métathèse. Ces polymères peuvent ensuite réagir avec une (poly)amine pour former des polyuréthanes sans isocyanate possédant des fonctions hydroxyle qui peuvent 10 être utilisés pour formuler des compositions de revêtements, de mastics ou d'adhésifs. Toutefois, cette réaction est relativement lente et reste à améliorer. La présente invention a pour but de fournir de nouveaux intermédiaires de synthèse de polymères de type polyuréthane, destinés à la fabrication de compositions de revêtements, de mastics ou d'adhésifs, et remédiant en tout ou partie aux 15 inconvénients de l'art antérieur. En particulier, la présente invention a pour but de fournir de nouveaux intermédiaires dont la synthèse ne met pas en oeuvre d'isocyanates et qui sont capables de réagir plus rapidement avec une (poly)amine, par rapport aux polymères hydrocarbonés à terminaisons (2-oxo-1,3-dioxolan-4-y1) de la demande WO 20 2014/091173. Ainsi, la présente invention concerne un polymère hydrocarboné comprenant deux groupements terminaux exo-vinylène cyclocarbonate, ledit polymère hydrocarboné ayant la formule (I) : p2 25 (I) dans laquelle : - F1 et F2 sont les radicaux monovalents exo-vinylène cyclocarbonate, de formules respectives (lia) et (11b) : 3057269 3 O 0 (lia) dans lesquelles : - g et d, identiques ou différents, représentent un nombre entier 5 égal à 0, 1, 2 ou 3 ; - A représente un radical divalent Cl -C6 alkylène ; - X est un atome d'oxygène ou un groupe azoté NR17 où R17 est un groupe alkyle en C1-C6 ; _ R14, R15 et R16, identiques ou différents, représentent chacun un 10 atome d'hydrogène, un groupe alkyle en C1-C6, un groupe cycloalkyle en C5-C6, un groupe phényle ou un groupe alkylphényle avec une chaîne alkyle en C1-C4 ; - chaque liaison carbone - carbone de la chaîne principale du polymère, notée 15 représente une double liaison ou une simple liaison, conformément aux règles de valence de la chimie organique ; - R1, R2, R3, R4, R5, R6, R7 et R8, identiques ou différents, représentent : - un atome d'hydrogène ou d'halogène ; ou 20 - un radical comprenant de 1 à 22 atomes de carbone choisi parmi alkyle, alcényle, alcoxycarbonyle, alcényloxycarbonyle, alkylcarbonyloxy, alcénylcarbonyloxy, la chaîne hydrocarbonée dudit radical pouvant éventuellement être interrompue par au moins un atome d'oxygène ou un atome de soufre ; en outre: - au moins un des groupes R1 à R8 peut former, avec au moins un autre 25 des groupes R1 à R8 et avec le ou les atomes de carbone auxquels lesdits groupes sont reliés, un cycle ou hétérocycle hydrocarboné saturé ou insaturé, éventuellement substitué, et comprenant de 3 à 10 chaînons; et - au moins une des paires (R1, R2), (R3, R4), (R5, R6) et (R7, R8) peut former, avec l'atome de carbone auquel ladite paire est reliée, un groupe carbonyle (11b) 3057269 4 C=0 ou un groupe de 2 atomes de carbone reliés par une double liaison : C=C, dont l'autre atome de carbone porte 2 substituants choisis parmi un atome d'hydrogène ou un radical Ci-C4 alkyle ; 5 - x et y sont des nombres entiers, identiques ou différents, compris dans une fourchette allant de 0 à 6, la somme x + y étant comprise dans une fourchette allant de 0 à 6 ; - R9, R10, R11 et R12, identiques ou différents, représentent : - un atome d'hydrogène ou d'halogène ; ou 10 - un radical comprenant de 1 à 22 atomes de carbone et choisi parmi alkyle, alcényle, alcoxycarbonyle, alcényloxycarbonyle, alkylcarbonyloxy, alcénylcarbonyloxy, alkylcarbonyloxyalkyl, la chaîne hydrocarbonée dudit radical pouvant éventuellement être interrompue par au moins un atome d'oxygène ou un atome de soufre ; en outre: 15 - au moins un des groupes R9 à R12 peut former, avec au moins un autre des groupes R9 à R12 et avec le ou les atomes de carbone auxquels lesdits groupes sont reliés, un cycle ou hétérocycle hydrocarboné saturé ou insaturé, éventuellement substitué, et comprenant de 3 à 10 chaînons; et - au moins une des paires (R9, R10) et (R11,1-+12 ) peut former avec l'atome 20 de carbone auquel ladite paire est reliée un groupe de 2 atomes de carbone reliés par une double liaison : C=C, dont l'autre atome de carbone porte 2 substituants choisis parmi un atome d'hydrogène ou un radical Ci-C4 alkyle ; et - l'atome de carbone porteur de l'un des groupes de la paire (R9, R10) peut être relié à l'atome de carbone porteur de l'un des groupes de la paire (R11, R12) 25 par une double liaison, étant entendu que, conformément aux règles de valence, un seul des groupes de chacune de ces 2 paires est alors présent ; - R13 représente : - un atome d'oxygène ou de soufre, ou 30 - un radical divalent -CH2-, -C(=0)- ou -NR°- dans lequel R° est un radical alkyle ou alcényle comprenant de 1 à 22 atomes de carbone ; 3057269 5 - n1 et n2, identiques ou différents, sont chacun un nombre entier ou nul dont la somme est désignée par n ; - m est un nombre entier supérieur ou égal à 0 ; - pl et p2, identiques ou différents, sont chacun un nombre entier ou nul dont la somme 5 pl + p2 est non nulle et vérifie l'équation : pl + p2 = q x (z + 1) dans laquelle : - q est un nombre entier supérieur à 0 ; et - z est un nombre entier allant de 1 à 5 ; et 10 - nl, n2, m, pl et p2 étant en outre tels que la masse moléculaire moyenne en nombre Mn du polymère de formule (I) est comprise dans une fourchette allant de 400 à 100 000 g/mol et son indice de polymolécularité est compris dans un domaine allant de 1,0 à 3,0. Les divers groupes, radicaux et lettres qui sont compris dans la formule (I) 15 et qui sont définis ci-dessus, conservent tout au long du présent texte, et, en l'absence d'indication contraire, la même définition. Les variantes suivantes du polymère de formule (I), prises individuellement ou en combinaison, sont particulièrement préférées : - g ou d sont égaux à 0 ; 20 - A représente un radical divalent C1-C3 alkylène ; - X est l'atome d'oxygène ou un groupe azoté NR17 où R17 est un groupe alkyle en C1-C3 ; - R14 est un atome d'hydrogène ; - R15 et R16, identiques ou différents, représentent chacun un groupe alkyle 25 en C1-C3 ; - R1, R2, R3, R4, R5, R6, R7 et R8 représentent un atome d'hydrogène ou un radical alkyle comprenant de 1 à 14 atomes de carbone, et encore plus préférentiellement de 1 à 8 ; - les nombres entiers x et y sont compris dans une fourchette allant de 0 à 30 2, la somme x + y étant comprise dans une fourchette allant de de 0 à 2 ; 3057269 6 - R9, R1°, R11 et R12 représentent un atome d'hydrogène ou un radical dont la partie hydrocarbonée comprend de 1 à 14 atomes de carbone, et encore plus préférentiellement de 1 à 8 ; - z est un nombre entier égal à 1 ou 2 ; et/ou 5 - la masse moléculaire moyenne en nombre Mn est comprise dans une fourchette allant de 1000 à 50 000 g/mol, et l'indice de polymolécularité est compris dans un domaine allant de 1,4 à 2,0. Selon d'autres variantes plus particulièrement préférées du polymère de formule (I) prises également individuellement ou en combinaison : 10 g et d sont chacun égaux à 0 ; - A représente le radical divalent -(CH2)2- ; - X est l'atome d'oxygène ou le groupe azoté NR17 où R17 est le radical méthyle ; - R15 et R16 sont chacun un méthyle ; 15 - x est égal à 1 et y est égal à 1 ; - au plus un des groupes pris parmi (R1, R2, R3, 1-+4, I"( R5, R6, R7 et R8) est un radical Ci-C8 alkyle et tous les autres représentent un atome d'hydrogène ; - au plus un des groupes pris parmi (R9, R10 , C8 alkoxycarbonyle et tous les autres représentent un atome d'hydrogène ; et/ou 20 - R13, représente un radical -CH2- ou un atome d'oxygène. La chaîne principale du polymère de formule (I) comprend donc un, deux ou trois motifs de répétition : - un premier motif de répétition répété pl + p2 fois, - un second motif de répétition, optionnel, répété n1 + n2 fois ; et 25 - un troisième motif de répétition, optionnel, répété m fois. Ainsi qu'il apparaît ci-dessus, les groupements terminaux Fl et F2 sont généralement symétriques par rapport à la chaîne principale, c'est-à-dire qu'ils se correspondent sensiblement, à l'exception des indices g et d. Par « hétérocycle », on entend un cycle hydrocarboné pouvant comprendre 30 un autre atome que le carbone dans la chaîne du cycle, tel que par exemple les atomes d'oxygène, de soufre ou d'azote. R11 et R12) est un radical Ci- 3057269 7 Par « groupement terminal », on entend un groupement situé à l'une des 2 extrémités de la chaîne principale du polymère, laquelle est constituée par un ou plusieurs motifs de répétition. L'indice de polymolécularité (également dénommé en anglais polydispersity 5 index ou PDI) est défini comme le rapport Mw / Mn, c'est-à-dire le rapport de la masse moléculaire moyenne en poids à la masse moléculaire moyenne en nombre du polymère. Dans le présent texte, les deux masses moléculaires moyennes Mn et Mw sont mesurées par chromatographie d'exclusion stérique (ou SEC, acronyme de 10 « Size Exclusion Chromatography » en anglais) qui est également désignée par les termes de chromatographie par perméation de gel (ou par le sigle anglais correspondant GPC). L'étalonnage mis en oeuvre est usuellement un étalonnage PEG (PolyEthylèneGlycol) ou PS (PolyStyrène), de préférence PS. Si g = 0 ou d = 0, alors il n'y a pas de radical -(CH2)- dans les radicaux de 15 formule (lia) ou (11b). En d'autres termes, le radical : -(CH2)g- ou -(CH2)d- est remplacé par une simple liaison. Lorsque un des indices n1, n2, m, x ou y qui s'applique à un ensemble de deux crochets est égal à zéro, cela signifie qu'il n'y a pas de groupe entre les crochets auxquels cet indice s'applique. Ainsi par exemple le groupement : 20 o représente une simple liaison : -, et le groupement : o représente une double liaison . Les polymères de formule (I) selon l'invention sont particulièrement 25 homogènes et stables en température. Ils peuvent former, après une réaction de polyaddition à une température inférieure à 100 °C, voire à température ambiante, avec un composé aminé comprenant au moins deux groupements amines (comme une polyamine primaire et/ou secondaire) un polyuréthane constitutif d'un joint adhésif. La vitesse de ladite 30 réaction est en outre avantageusement plus rapide que celle offerte par les polymères 3057269 8 hydrocarbonés comprenant deux groupements terminaux à terminaison (2-oxo-1,3- dioxolan-4-y1) de la demande WO 2014/091173 précitée. Le joint adhésif ainsi formé présente des valeurs de cohésion élevées, en particulier supérieures à 1,5 MPa. De telles valeurs de cohésion permettent une 5 utilisation dudit polymère comme adhésif, par exemple comme joint d'étanchéité sur un support usuel (béton, verre, marbre), dans le domaine du bâtiment, ou encore pour le collage de vitrages dans l'industrie automobile et navale. Les polymères de formule (I) selon l'invention peuvent être, à température ambiante (i.e. environ 20 °C), des solides, des liquides visqueux ou des liquides très 10 fluides. Quand le polymère selon l'invention est solide à température ambiante, il est thermoplastique, c'est-à-dire deformable et fusible à chaud (i.e. à une température supérieure à la température ambiante). Il peut donc être utilisé, en combinaison avec par exemple une diamine, en tant qu'adhésif thermofusible bicomposant et appliqué à 15 chaud sur l'interface de substrats à assembler au niveau de leur surface de tangence. Par solidification à température ambiante, un joint adhésif solidarisant les substrats et constitué d'un polyuréthane est ainsi rapidement créé, donnant alors à l'adhésif des propriétés avantageuses de temps de prise réduit. Selon une première alternative d'une variante préférée du polymère selon 20 l'invention, lorsque m est non nul et que n1 et n2 sont chacun égal à 0 (correspondant à la présence dans la chaîne principale du polymère des 2 seuls motifs de répétition répétés respectivement pl + p2 fois et m fois), alors le rapport : m / (pl +p2 + m) est compris dans l'intervalle allant de 30 à 70 %, et, de façon davantage préférée, est 25 égal à environ 50 %. Selon une deuxième alternative de cette même variante préférée, lorsque m est égal à 0 et que la somme n1 + n2 est non nulle (correspondant à la présence dans la chaîne principale du polymère des 2 seuls motifs de répétition répétés respectivement pl + p2 fois et n1 + n2 fois), alors au moins un des groupes R1, R2, 30 R3, R4, R5, R6, R7 et R8 est autre qu'un atome d'hydrogène, et le rapport : (n1 + n2) / (pl + p2 + n1 + n2) 3057269 9 est compris dans l'intervalle allant de 30 à 70 %, et, de façon davantage préférée, est égal à environ 50 %. Selon une troisième alternative de ladite variante préférée, lorsque m est non nul, que la somme n1 + n2 est non nulle (correspondant à la présence dans la 5 chaîne principale du polymère des 3 motifs de répétition) et que chacun des groupes R1, R2, R3, R4, R5, R6, R7 et Fe est un atome d'hydrogène, alors le rapport : m / ( pl + p2 + n1 + n2 + m) est compris dans l'intervalle allant de 30 à 70 %, et, de façon davantage préférée, est égal à environ 50 %. 10 Selon une quatrième alternative de ladite variante préférée, lorsque m est non nul, que la somme n1 + n2 est non nulle (correspondant à la présence dans la chaîne principale du polymère des 3 motifs de répétition) et que au moins un des groupes R1, R2, R3, R4, R5, R6, R7 et Fe est autre qu'un atome d'hydrogène, alors le rapport : 15 (m + n1 + n2) / ( pl + p2 + n1 + n2 + m) est compris dans l'intervalle allant de 30 à 70 %, et, de façon davantage préférée, est égal à environ 50 %. Conformément aux 4 alternatives de ladite variante préférée, le polymère de formule (I) se présente généralement sous la forme de liquide visqueux, 20 présentant généralement une viscosité Brookfield à 23°C comprise entre 1 mPa.s et 500 Pa.s, de préférence entre 1 à 150 Pa.s et encore plus préférentiellement de 1 à 50 Pa.s. Il est alors avantageusement facile à mettre en oeuvre et peut être combiné à un constituant supplémentaire tel qu'une résine tackifiante ou une charge, pour former une composition adhésive. 25 De manière générale, la viscosité peut être mesurée de manière bien connue de l'homme du métier. En particulier, la viscosité peut être mesurée avec un viscosimètre Brookfield, en choisissant l'aiguille et la vitesse du module de manière appropriée en fonction de la gamme de viscosité à mesurer. Selon un mode de réalisation de l'invention, toutes les liaisons - de 30 la formule (I) sont des doubles liaisons carbone-carbone, et la formule (I) devient alors la formule (I') suivante : 3057269 10 (II) dans laquelle x, y, n 1 , n2, m, p1, p2, F1, F2, R1, R2, R3, R4, R5, R6, R7, R8, R9, R1o, R11, R12 et R13 ont les significations données précédemment et la liaison sww est une 5 liaison orientée géométriquement d'un côté ou de l'autre par rapport à la double liaison (cis ou trans). Chacune des doubles liaisons du polymère de formule (I') est orientée géométriquement cis ou trans, de préférence est d'orientation cis. Les isomères géométriques du polymère de formule (I') sont généralement présents en proportions 10 variables, avec le plus souvent une majorité de doubles liaisons orientées cis (Z), et préférentiellement toutes orientées cis (Z). Il est aussi possible selon l'invention d'obtenir un seul des isomères géométriques, selon les conditions réactionnelles et en particulier selon la nature du catalyseur utilisé. Selon un autre mode de réalisation de l'invention, toutes les liaisons 15 de la formule (I) sont des liaisons simples carbone-carbone, et la formule (I) devient alors la formule (1H) ci-dessous : (1H) dans laquelle x, y, n1, n2, m, p1, p2, F1, F2, R1, R2, R3, R4, R5, R6, R7, R8, R9, R10, R11, 20 R12 et R13 ont les significations données précédemment. La formule (1H) illustre le cas où la chaîne principale du polymère de formule (I) est saturée, c'est-à-dire ne comporte que des liaisons saturées. Dans ce cas, de façon préférée, x est égal à 1 et y est égal à 1. Selon un mode de réalisation du polymère de formule (I) selon l'invention, 25 m est égal à 0, le polymère étant de formule (II) suivante : 3057269 11 (II) dans laquelle x, y, n1, n2, pl, p2, F1, F2, R1, R2, R3, R4, R5, R6, R7 et R8, ont les significations données précédemment. 5 De façon particulièrement préférée, x est égal à 1 et y est égal à 1. Selon une forme particulièrement préférée de ce mode de réalisation, toutes les liaisons - de la formule (II) sont des doubles liaisons carbone-carbone, et la formule (II) devient alors la formule (II') suivante : F2 - p2 10 (II') Les formules (II) et (II') illustrent le cas où la chaîne principale du polymère de formule (1) comprend seulement deux motifs de répétition, répétés respectivement n1 + n2 et pl +p2 fois. Selon un autre mode de réalisation du polymère de formule (I) selon 15 l'invention, n1 et n2 sont chacun égal à 0, le polymère étant de formule (III) suivante : (III) dans laquelle m, pl , p2 F1, F2, R9, R1o, R11 , R12 et R13 ont les significations données précédemment. 3057269 12 Selon une forme particulièrement préférée de ce mode de réalisation, toutes les liaisons - de la formule (III) sont des doubles liaisons carbone-carbone, et la formule (III) devient alors la formule (III') suivante : 5 (III') Les formules (III) et (III') illustrent des cas où la chaîne principale du polymère de formule (I) comprend seulement deux motifs de répétition, répétés respectivement (pl + p2) fois et m fois. Selon encore un autre mode de réalisation du polymère de formule (I) selon 10 l'invention, n1, n2 et m sont chacun égal à 0, le polymère étant de formule (IV) suivante : Fl pl + p2 15 dans laquelle p1, p2, F1, F2 ont les significations données précédemment. Selon une forme particulièrement préférée de ce mode de réalisation, toutes les liaisons - de la formule (IV) sont des doubles liaisons carbone-carbone, et la formule (IV) devient alors la formule (IV') suivante : 20 (IV') Les formules (IV) et (IV') illustrent le cas où la chaîne principale du polymère de formule (I) comprend un seul motif de répétition, répété pl + p2 fois. 3057269 13 L'invention concerne encore un procédé de préparation d'un polymère hydrocarboné comprenant deux groupements terminaux exo-vinylène cyclocarbonate de formule (I) selon l'invention, ledit procédé comprenant une étape de polymérisation par ouverture de cycle par métathèse (également dénommée « Ring-Opening 5 Metathesis Polymerization» ou ROMP en anglais), en présence : (a) d'un catalyseur de métathèse ; (b) d'un agent de transfert de chaîne (désigné également ci-après par CTA pour « Chain Transfer Agent » en anglais) qui est choisi parmi un mono ou di-exo vinylène cyclocarbonate de formule respective (B1) ou (B2) 10 suivante : F2 F F 2 (B1) (B2) étant entendu que dans les formules ci-dessus : - la liaison swww est une liaison simple carbone-carbone orientée 15 géométriquement d'un côté ou de l'autre par rapport à la double liaison (cis ou trans) ; - F1 et F2 sont tels que définis précédemment ; (c) d'un composé de formule (C) : 20 (C) dans laquelle z est tel que défini précédemment ; et (d) éventuellement d'un composé de formule (D) : R3 R4 R5 R6 7 (D) R8 3057269 14 dans laquelle R1, R2, R3, R4, R5, R6, R7, R8, x et y sont tels que définis précédemment ; et (e) éventuellement d'un composé de formule (E) : R" 5 dans laquelle R9, R1o, R11, R12et rcr-%1 3 sont tels que définis précédemment ; ladite étape de polymérisation étant en outre mise en oeuvre : - pendant une durée allant de 2 à 24 heures et à une température comprise dans un intervalle de 20 à 60 °C ; et - avec un rapport r égal au rapport du nombre de moles dudit CTA : 10 - au nombre de moles du composé de formule (C), si celui-ci est le seul réactif autre que le CTA mis en oeuvre dans la réaction, ou - à la somme du nombre de moles du composé de formule (C) et du nombre de moles des composés de formule (D) et/ou (E), si les composés de formule (D) et/ou (E) sont également mis en oeuvre dans la réaction, 15 compris dans un intervalle allant de 0,0010 à 1,0. Lorsque le polymère hydrocarboné comprenant deux groupements terminaux exo-vinylène cyclocarbonate selon l'invention possède une chaine principale saturée, tel qu'envisagé par la formule (1H) définie précédemment, le procédé de préparation ci-dessus comprend une étape d'hydrogénation sélective des 20 doubles liaisons du polymère. Dans la définition de l'étape de polymérisation donnée ci-dessus, il est bien entendu que l'article indéfini "un", en tant qu'il se rapporte à un réactif ou au catalyseur mis en oeuvre ou bien au produit formé, doit s'interpréter comme signifiant "au moins un", c'est-à-dire "un ou plusieurs". 25 La durée et la température de la réaction dépendent généralement de ses conditions de mise en oeuvre notamment de la nature du solvant utilisé, et en particulier du taux de charge catalytique. L'homme du métier est à même de les adapter en fonction des circonstances. 3057269 15 Ainsi, de préférence, la durée de la réaction de polymérisation va de 2 à 10 heures, et le rapport r défini ci-dessus est compris dans un intervalle allant de 0,0020 à 0,5. La polymérisation par ouverture de cycle par métathèse est une réaction 5 bien connue de l'homme du métier, qui est mise en oeuvre ici en présence d'un composé CTA particulier de formule (B1) ou (B2). (a) Catalyseur de métathèse : Le catalyseur de métathèse est, de préférence, un catalyseur comprenant 10 du ruthénium, et de façon encore plus préférée un catalyseur de Grubbs, Un tel catalyseur est généralement un produit du commerce. Le catalyseur de métathèse est le plus souvent un catalyseur de métal de transition dont notamment un catalyseur comprenant du ruthénium le plus souvent sous forme de complexe(s) du ruthénium tel qu'un complexe ruthénium-carbène. 15 Par catalyseur de Grubbs, on entend généralement selon l'invention un catalyseur de Grubbs de 1 ère ou 2ème génération, mais aussi tout autre catalyseur de type Grubbs (de type ruthénium-carbène) ou Hoveyda-Grubbs accessible à l'homme du métier, tel que par exemple les catalyseurs de Grubbs substitués décrits dans le brevet US 5,849,851. 20 Un catalyseur de Grubbs 1 ère génération est généralement de formule (G1) : P(Cy)3 \ CI Ph P(Cy)3 (G1) dans laquelle Ph est le phényle, Cy est le cyclohexyle, et le groupe P(Cy)3 est un groupe tricyclohexylphosphine. La dénomination IUPAC de ce composé est : benzylidène-bis(tricyclohexylphosphine) 25 dichlororuthénium (de numéro CAS 172222-30-9). Un tel catalyseur est disponible notamment auprès de la société Aldrich. Un catalyseur de Grubbs 2ème génération (ou G2) est généralement de formule (G2) : 3057269 CH3 H3C 16 CH3 CH3 N N CI H3C Cl Ph P(CY)3 H3C (G2) dans laquelle Ph est le phényle et Cy est le cyclohexyle. La dénomination IUPAC de la deuxième génération de ce catalyseur est benzylidène [1,3-bis(2,4,6-triméthylphényI)-2-imidazolidinylidène] dichloro(tricyclohexylphosphine) 5 ruthénium (de numéro CAS 246047-72-3). Ce catalyseur est également disponible auprès de la société Aldrich. (b) CTA de formule (B1) ou (B2) : 10 Selon un premier mode de réalisation du procédé de préparation selon l'invention (appelé « voie CTA monofonctionnel »), le CTA utilisé est de formule (B1), représentée également par la formule équivalente (B'1) ci-dessous : R14 0 (B'1) 15 dans laquelle d, X, A, R14, R15 et R16 sont tels que définis précédemment. Le composé de formule (B1) peut être obtenu selon le schéma (1) ci-dessous, en suivant les modes opératoires décrits dans les demandes de brevet DE1098953 et DE3433403 : 3057269 17 (CE12)cl R" AR16 OH Catalyseur CO2 H (CH2)d 0 R16 Schéma (1) Le CTA correspondant à la voie CTA monofonctionnel et répondant à la 5 formule H est dénommé le [(5,5-diméthy1-2-oxo-1,3-dioxolan-4-ylidène)propyl] acrylate. Il est désigné ci-après par CTA'. Le CTA correspondant également à la voie CTA monofonctionnel, mais 10 répondant à la formule o H N CH3 H3C H3C est dénommé la [N-méthyl,(5,5-diméthy1-2-oxo-1,3-dioxolan-4- ylidène)propyl] acrylamide. Il est désigné ci-après par CTA2. 15 Selon un deuxième mode de réalisation du procédé de préparation selon l'invention (appelé « voie CTA difonctionnel »), le CTA utilisé est de formule (B2), représentée également par la formule équivalente (B'2) ci-dessous : 3057269 18 R16 O O R16 (B'2) dans laquelle g, d, X, A, R14, R15 et R16 sont tels que définis précédemment. Le composé de formule (B2) peut être obtenu selon le schéma (2) ci- 5 dessous, correspondant à une variante originale du schéma (1) : C A' O OH (CH2)g. (CH2)d X'A R16 R15 OH R16 0 R14 1CO2Catalyseur C- R14 (CH2)d )(A (CH2)grre 0 R15 O Schéma (2) Le CTA correspondant à la voie CTA difonctionnel et répondant à la formule H3C H3C H 10 est dénommé le bis[(5,5-diméthy1-2-oxo-1,3-dioxolan-4-ylidène)propyl] fumarate acrylate. Il est désigné ci-après par CTA3. Le CTA correspondant à la voie CTA difonctionnel et répondant à la formule 3057269 19 H3C CH3 H3C o N N. H CH3 CH3 CH3 est dénommé la bis[(5,5-diméthy1-2-oxo-1,3-dioxolan-4-ylidène)propyl] fumaramide. Il est désigné ci-après par CTA4. 5 (c) composé de formule (C) : (C) Le composé cyclique de formule (C) comprend généralement de 8 à 32 atomes de carbones. 10 De préférence, il est choisi dans le groupe formé par : - le 1,5-cyclooctadiène (désigné ci-après par COD) de formule : (correspondant à z =1) - et le 1,5,9-cyclododecatriène (désigné ci-après par CDT) composé 15 à 12 atomes de carbone de formule : (correspondant à z =2) ces 2 composés étant disponibles commercialement auprès des sociétés Evonik Degussa et Arkema France. 20 3057269 Le composé de formule (D) comprend généralement de 6 à 30, de 5 préférence de 6 à 22, atomes de carbone. De préférence : - R1, R2, R3, R4, R5, R6, R7 et Fe représentent un atome d'hydrogène ou un radical alkyle comprenant de 1 à 14 atomes de carbone, et encore plus préférentiellement de 1 à 8 ; 10 - les nombres entiers x et y sont compris dans une fourchette allant de 0 à 2, la somme x + y étant comprise dans une fourchette allant de de 0 à 2. Selon une variante encore davantage préférée : - x est égal à 1 et y est égal à 1 et/ou - au plus un des groupes pris parmi (R1, R2, R3, R4, R5, R6, R7 et Fe) est un 15 radical Ci-C8 alkyle et tous les autres représentent un atome d'hydrogène. Le composé de formule (D) est notamment choisi parmi : - le cycloheptène, le cyclooctène, le cyclononène, le cyclodécène, le cycloundécène et le cyclododécène. - le 5-époxy-cyclooctène, de formule : 0 20 (disponible chez Aldrich), - le 5-oxocyclooctène, de formule : (d) composé de formule (D) : R3 R4 20 7 R8 (D) 3057269 21 ou encore parmi un 5-alkyl-cyclooctène, de formule : dans laquelle R est un radical alkyle comprenant de 1 à 22 atomes de 5 carbone, de préférence 1 à 14 ; R étant par exemple le radical n-hexyle. Les composés correspondant aux 2 dernières formules développées ci-dessus peuvent être préparés par un procédé généralisant le schéma réactionnel de l'exemple 9, notamment en réalisant l'alkylation de l'intermédiaire 2 par un réactif de Grignard approprié. 10 Parmi ces composés, sont tout particulièrement préférés le cyclooctène et le 5-n-hexyl-cyclooctène. (e) composé de formule (E) : 15 Le composé de formule (E) comprend généralement de 6 à 30, de préférence de 6 à 22, atomes de carbone. De préférence : - R9, R10, R11 et R12 représentent un atome d'hydrogène ou un radical alkyle ou alkoxycarbonyle comprenant de 1 à 14 atomes de carbone, et encore plus 20 préférentiellement de 1 à 8 ; - le radical R°, compris dans le groupe -NR° qui est l'une des significations de R13, est un radical linéaire comprenant de 1 à 14 atomes de carbone. Selon une variante encore davantage préférée : 3057269 22 - au plus un des groupes pris parmi (R9, R10, R11 et R12) est un radical C1-C8 alkoxycarbonyle et tous les autres représentent un atome d'hydrogène ; et/ou - R13, représente un radical -CH2- ou un atome d'oxygène. Le composé de formule (E) est notamment choisi parmi : 5 - le norbornène, de formule suivante : -le norbornadiène, de formule suivante: - le dicyclopentadiène, de formule suivante: 10 - le 7-oxanorbornène, de formule suivante: O - le 7-oxanorbornadiène, de formule suivante: 15 - le 5-éthylidène-2-norbornène, de formule suivante: - ou encore, le 5-norbonene-2-methylacetate, de formule suivante: 3057269 23 ç.'---- 00C - CH3 Le composé de formule (E) peut également être choisi parmi les composés de formules suivantes : COOR COOR ROOC COOR 5 dans lesquelles R est tel que défini précédemment pour le composé de formule (D). Le composé de formule (E) peut également être choisi dans le groupe formé par les produits d'addition (ou adducts en anglais) issus de la réaction de Diels-Alder utilisant le cyclopentadiène ou le furane comme produit de départ, ainsi que les 10 composés dérivés du norbornène tels les norbornènes branchés tels que décrits dans WO 2001/04173 (tels que : carboxylate d'isobornyl norbornène, carboxylate de phényl norbornène, carboxylate d'éthylhéxyle norbornène, carboxylate de phénoxyéthyle norbornène et alkyl dicarboxymide norbornène, l'alkyl comportant le plus souvent de 3 à 8 atomes de carbone) et les norbornènes branchés tels que décrits dans 15 WO 2011/038057 (anhydrides dicarboxyliques de norbornène et éventuellement anhydrides dicarboxyliques de 7-oxanorbornène). Parmi les différents composés de formule (E) cités, sont tout particulièrement préférés le norbornène, le 7-oxanorbornène, le 5-norbornene-2-carboxylate de méthyle, de formule : 3057269 24 le 5-oxanorbornene-2-carboxylate de méthyle, de formule : 0r.ie ou encore le dicyclopentadiène. 5 L'étape de polymérisation par ouverture de cycle par métathèse, comprise dans le procédé selon l'invention, est mise en oeuvre le plus souvent en présence d'au moins un solvant, généralement choisi dans le groupe formé par les solvants aqueux ou organiques typiquement utilisés dans les réactions de polymérisation et qui sont 10 inertes dans les conditions de la polymérisation sus-décrites. A titre d'exemple de solvant pouvant être mis en oeuvre, on peut citer les hydrocarbures aromatiques, les hydrocarbures chlorés, les éthers, les hydrocarbures aliphatiques, les alcools, l'eau ou leurs mélanges. De préférence, le solvant est choisi dans le groupe formé par le benzène, 15 le toluène, le para-xylène, le chlorure de méthylène, le dichloroéthane, le dichlorobenzène, le chlorobenzène, le tétrahydrofurane, le diéthyl éther, le pentane, l'hexane, l'heptane, le méthanol, l'éthanol, l'eau ou leurs mélanges. Plus préférentiellement, le solvant est choisi dans le groupe formé par le benzène, le toluène, le para-xylène, le chlorure de méthylène, le dichloroéthane, le 20 dichlorobenzène, le chlorobenzène, le tétrahydrofurane, le diéthyl éther, le pentane, l'hexane, l'heptane, le méthanol, l'éthanol, et leurs mélanges. Mieux encore, le solvant est le toluène, l'heptane, ou un mélange de toluène et de chlorure de méthylène. La solubilité du polymère formé au cours de la réaction de polymérisation dépend généralement et principalement du choix du solvant et de la 25 masse molaire du polymère obtenu. Il est aussi possible que la réaction soit mise en oeuvre sans solvant. 3057269 25 L'invention concerne également l'utilisation comme adhésif du polymère hydrocarboné comprenant deux groupements terminaux exo-vinylène cyclocarbonate, tel que défini précédemment, en mélange avec un composé aminé comprenant au moins deux groupements amine, par exemple choisi parmi les diamines, les triamines 5 et homologues supérieurs. Ledit polymère hydrocarboné réagit avec le composé aminé pour former un polyuréthane. Les composés aminés utilisables selon l'invention sont de préférence tels que tous les groupements amines, sont des groupements amines primaires. Ces 10 composés aminés peuvent être des oligomères. Ces oligomères ont généralement une masse molaire moyenne en nombre inférieure à 2000 g/mol. La température à laquelle le polymère à groupements terminaux exo- vinylène cyclocarbonate peut être mis en oeuvre, comme adhésif, en mélange avec le composé aminé est une température inférieure à 100 °C, voire à température ambiante 15 (c'est-à-dire environ 23 °C) lorsque ledit polymère est liquide à 23°C. Il a été observé que dans des conditions de températures identiques, et en présence du même composé aminé, la réaction de formation du polyuréthane constitutif du joint adhésif est plus rapide que celle associée à la mise en oeuvre comme adhésif du polymère hydrocarboné à terminaisons (2-oxo-1,3-dioxolan-4-y1) 20 selon la demande WO 2014/091173. Les quantités du polymère hydrocarboné et du composé aminé correspondent à des quantités stoechiométriques, c'est-à-dire que le rapport molaire du nombre de groupes exo-vinylène cyclocarbonate sur le nombre de groupes amines va de 0,8 à 1,2, de préférence de 0,9 à 1,1, voire est d'environ 1,0. 25 En pratique le polymère hydrocarboné et le composé aminé, utilisé comme durcisseur, sont avantageusement compris chacun dans un composant d'une composition bi-composants qui est mise à la disposition de l'utilisateur. Ce dernier procède ainsi, au moment de l'emploi de l'adhésif, au mélange de ces 2 composants, éventuellement à chaud, de manière à obtenir une composition adhésive liquide. 30 L'invention concerne encore un procédé d'assemblage de deux substrats par collage, comprenant : 3057269 26 - l'enduction sur au moins un des deux substrats à assembler d'une composition adhésive liquide obtenue par mélange d'un composé aminé comprenant au moins deux groupements amines avec le polymère hydrocarboné comprenant deux groupements terminaux exo-vinylène cyclocarbonate tel que défini précédemment ; 5 puis - la mise en contact effective des deux substrats. La composition adhésive liquide est soit la composition adhésive comprenant lesdits composés et polymère à l'état liquide à température ambiante, soit la composition adhésive fondue à chaud. L'homme du métier est à même de procéder 10 de façon à ce que la composition adhésive utilisée soit sous forme liquide au moment de son utilisation. L'enduction de la composition adhésive liquide est, de préférence, réalisée sous la forme d'une couche d'épaisseur comprise dans une fourchette de 0,3 à 5 mm, de préférence de 1 à 3 mm, sur au moins l'une des deux surfaces qui appartiennent 15 respectivement aux deux substrats à assembler, et qui sont destinées à être mises en contact l'une avec l'autre selon une surface de tangence. La mise en contact effective des deux substrats est alors mise en oeuvre selon leur surface de tangence. Bien entendu, l'enduction et la mise en contact doivent être effectuées dans un intervalle de temps compatible, comme il est bien connu de l'homme du métier, 20 c'est-à-dire avant que la couche d'adhésif appliquée sur le substrat ne perde sa capacité à fixer par collage ce substrat à un autre substrat. En général, la polycondensation du polymère hydrocarboné avec le composé aminé commence à se produire lors de l'enduction, puis continue à se produire lors de l'étape de mise en contact des deux substrats. 25 Les substrats appropriés sont, par exemple, des substrats inorganiques tels que le verre, les céramiques, le béton, les métaux ou les alliages (comme les alliages d'aluminium, l'acier, les métaux non-ferreux et les métaux galvanisés) ; ou bien des substrats organiques comme le bois, des plastiques comme le PVC, le polycarbonate, le PMMA, le polyéthylène, le polypropylène, les polyesters, les résines époxy ; les 30 substrats en métal et les composites revêtus de peinture (comme dans le domaine automobile). 3057269 27 Les exemples suivants sont donnés à titre purement illustratif de l'invention, et ne sauraient être interprétés pour en limiter la portée. 5 Exemple 1 : polymérisation du 1,5-cyclooctadiène (cyclooléfine de formule (C) ) en présence de CTA1: On utilise du 1,5-cyclooctadiène (dénommé COD) disponible commercialement et comme agent de transfert de chaîne le CTA1 de formule : o H H3C FLC 10 Le 1,5-cyclooctadiène (10,8 mmol), de la benzoquinone (0,54 mmol) et du CH2Cl2 sec (5 ml) sont introduits dans un ballon de 20 ml dans lequel a également été placé un barreau magnétique d'agitation revêtu de Téflon°. Le ballon et son contenu sont ensuite mis sous argon. 15 Le composé CTA1 (0,54 mmol) est ensuite ajouté sous agitation dans le ballon par seringue. Le rapport des réactifs exprimé en nombre de moles : CTA1/COD est de 0,050. Le ballon est alors immergé dans un bain d'huile à 40°C, puis l'on procède immédiatement à l'ajout, par une canule, du catalyseur G2 défini précédemment (5,4 20 pmol) en solution dans du CH2Cl2 (2 ml). Le mélange réactionnel devient très visqueux en l'espace de 2 minutes. La viscosité décroit ensuite lentement pendant les 10 minutes suivantes. Au bout de 8 heures à compter de l'addition du catalyseur, le produit présent dans le ballon est extrait après évaporation du solvant sous vide. Le produit est alors 25 récupéré sous la forme de poudre solide incolore, après précipitation dans le méthanol, filtration et séchage à 20 °C sous vide, avec un rendement supérieur à 90%. Les analyses RMN 1H (CDCI3, 500 MHz, 25 °C) et 13C (CDCI3, 125 MHz, 25 °C) dudit polymère confirment la structure ci-dessous : 3057269 28 O 0 2p 0 Cette structure est bien couverte par la formule (IV') définie précédemment. La masse moléculaire moyenne en nombre Mn, mesurée par RMN est de 6800 5 g/mol. L'indice de polymolécularité égal au rapport Mw/Mn (mesuré par chromatographie d'exclusion stérique avec étalon de polystyrène) est de 1,60. 10 Exemple 2 : polymérisation du 1,5,9-cyclododécatriène (cyclooléfine de formule (C) ) en présence de CTA2: On répète l'exemple 1 en remplaçant : - le COD par le 1,5,9-cyclododécatriène (dénommé CDT) qui est disponible 15 commercialement, par exemple auprès de la société Sigma Aldrich ; et - le CTA1 par le CTA2 de formule : 0 H a CH3 H3C 0 H3C On récupère également un polymère sous la forme de poudre solide incolore dont 20 l'analyse RMN 1H/13C confirme la structure ci-dessous : 3057269 29 0 H3 N 0 laquelle est donc également couverte par la formule (IV') définie précédemment. La masse moléculaire moyenne en nombre Mn et l'indice de polydispersité sont, respectivement, de 6900 g/mol et de 1,80. 5 Exemple 3 : polymérisation du 1,5,9-cyclododécatriène (cyclooléfine de formule (C) ) en présence de CTA3: 10 On répète l'exemple 2 en remplaçant, comme agent de transfert de chaîne, le CTA2 par le CTA3 de formule : H3C H3C 0 H CH3 CH3 et à raison de 0,27 mmol de CTA3. Le rapport des réactifs exprimé en nombre de moles : CTA3/CDT est de 0,025. 15 On récupère également un polymère sous la forme de poudre solide incolore dont l'analyse RMN 1H/13C confirme la structure ci-dessous : 0 0 3p 0 0 Cette structure est bien couverte par la formule (IV') définie précédemment. 3057269 30 La masse moléculaire moyenne en nombre Mn et l'indice de polydispersité sont, respectivement, de 6900 g/mol et de 1,80. 5 Exemple 4 : polymérisation du 1,5,9-cyclododécatriène (cyclooléfine de formule (C) ) en présence de CTA4: On répète l'exemple 3 en remplaçant, comme agent de transfert de chaîne, le CTA3 par le CTA4 de formule : H3C CH3 H3C o H CH3 CH3 10 CH3 On récupère également un polymère sous la forme de poudre solide incolore dont l'analyse RMN 1H/13C confirme une structure identique à celle obtenue pour l'exemple 2. 15 Exemple 5 : polymérisation du CDT et du norbornène (cyclooléfine de formule (E)) en présence de CTA3: On répète l'exemple 3 en remplaçant les 10,8 mmol de CDT par un mélange de 5,4 20 mmol de CDT et de 5,4 mmol de norbornène, de formule : et disponible auprès de la société Sigma Aldrich. Le rapport des réactifs exprimé en nombre de moles : CTA3/(CDT + norbornène) est de 0,025. 3057269 31 On obtient un copolymère liquide dont l'analyse RMN (1H NMR et 13C NMR) confirme la structure ci-dessous : o - pl 5 Cette structure est bien couverte par la formule (III') définie précédemment. La masse moléculaire moyenne en nombre Mn et l'indice de polydispersité sont, respectivement, de 5500 g/mol et de 1,60. 10 Exemple 6 : polymérisation du CDT et du 5-norbornene-2-carboxylate de méthyle (cyclooléfine de formule (E) ) en présence de CTA3: On répète l'exemple 5 en remplaçant le norbornène par le 5-norbornene-2- carboxylate de méthyle, de formule : 15 et disponible auprès de la société Sigma Aldrich. On obtient également un copolymère liquide à température ambiante, dont l'analyse par RMN confirme la structure ci-dessous : 20 Cette structure est bien couverte par la formule (III') définie précédemment. La masse moléculaire moyenne en nombre Mn et l'indice de polydispersité sont, respectivement, de 6600 g/mol et de 1,70. 3057269 32 Exemple 7 : polymérisation du CDT et du 5-oxanorbornene-2-carboxylate de méthyle (cyclooléfine de formule (E) ) en présence de CTA3: On répète l'exemple 5 en remplaçant le norbornène par le 5-oxanorbornene-2- 5 carboxylate de méthyle, de formule : et disponible auprès de la société Boc Sciences. On obtient également un copolymère liquide à température ambiante, dont l'analyse par RMN confirme la structure : 10 qui est bien couverte par la formule (III') définie précédemment. 15 La masse moléculaire moyenne en nombre Mn et l'indice de polydispersité sont, respectivement, de 6500 g/mol et de 1,70. Exemple 8 : polymérisation du CDT et du dicyclopentadiène (cyclooléfine de 20 formule (E) ) en présence de CTA3: On répète l'exemple 5 en remplaçant le norbornène par le dicyclopentadiène, de formule : 3057269 33 et disponible auprès de la société Sigma Aldrich. On obtient également un copolymère liquide à température ambiante, dont l'analyse par RMN confirme la structure ci-dessous : CH3 >-0 0 pl - p2 5 qui est bien couverte par la formule (III') définie précédemment. La masse moléculaire moyenne en nombre Mn et l'indice de polydispersité sont, respectivement, de 6800 g/mol et de 1,80. 10 Exemple 9 : polymérisation du CDT et du 5-n-hexyl-cyclooctène (cyclooléfine de formule (D) ) en présence de CTA3: Le 5-n-hexyl-cyclooctène utilisé dans cet exemple a été synthétisé selon la voie indiquée dans le schéma réactionnel ci-dessous (cf composé n° 5) : 4( 15 Les matières premières (notamment le 5,6-époxycyclooctène), réactifs et solvants utilisés lors de ces synthèses sont des produits commerciaux de la société Sigma Aldrich. Il est fait référence pour plus amples précisions à la publication de A. Diallo et al. (Polymer Chemistry, Vol. 5, Issue 7, 7 April 2014, pp 2583-2591), ou encore à la référence Kobayashi et al J. Am. Chem. Soc. 2011, 133, pp 5794-5797). o - H3C rn - .3 3057269 34 On répète l'exemple 5 en remplaçant le norbornène par le 5-n-hexyl-cyclooctène. On obtient également un copolymère liquide à température ambiante, dont l'analyse par RMN confirme la structure ci-dessous : o n 5 qui est bien couverte par la formule (II') définie précédemment. La masse moléculaire moyenne en nombre Mn et l'indice de polydispersité sont, respectivement, de 7000 g/mol et de 1,80. 10 Exemple 10 : polymérisation du CDT, du cyclooctène (cyclooléfine de formule (D)), et du norbornène (cyclooléfine de formule (E)) en présence de CTA3: On répète l'exemple 3 en remplaçant les 10,8 mmol de CDT par un mélange de 3,6 mmol de CDT, 3,6 mmol de cyclooctène et 3,6 mmol de norbornène. 15 Le rapport des réactifs exprimé en nombre de moles : CTA3/(CDT + cyclooctène + norbornène) est de 0,025. Au bout de 8 h à compter de l'addition du catalyseur, le produit présent dans le ballon est extrait après évaporation du solvant sous vide. Le produit est alors récupéré sous la forme d'un liquide à température ambiante, après précipitation dans le 20 méthanol, filtration et séchage à 20 °C sous vide, avec un rendement supérieur à 90%. L'analyse RMN du polymère obtenu confirment la structure ci-dessous : La masse moléculaire moyenne en nombre Mn et l'indice de polydispersité sont, respectivement, de 6900 g/mol et de 1,70. 25 3057269 Exemple 11 : synthèse d'un polyuréthane par réaction du polymère de l'exemple 1 avec une diamine à 80 °C : Il est mis en réaction à 80°C, et dans un rapport stoechiométrique, un 5 mélange de la polyoléfine de l'exemple 1 (solide à température ambiante) avec une diamine primaire de type polyéther diamine (JEFFAMINE EDR 176, Huntsman) et ce pendant une durée correspondant à la disparition complète de la bande infrarouge caractéristique des groupements 1,3-dioxolan-2-one (à 1800 cm-1), et à l'apparition des bandes caractéristiques de la liaison carbamate (bande à 1700 cm-1 en Infra- 10 Rouge). Cette durée de réaction est inférieure à 3 h. Exemple 12 : synthèse d'un polyuréthane par réaction du polymère de l'exemple 5 avec une diamine à 80 °C : 15 On répète l'exemple 11 avec la polyoléfine de l'exemple 5 (sous forme de liquide visqueux) en procédant à la réaction du mélange à 80° C. La durée de réaction est inférieure à 3 h. 20 Exemple 13 : synthèse d'un polyuréthane par réaction du polymère de l'exemple 9 avec une diamine à 60 °C : On répète l'exemple 12 avec la polyoléfine de l'exemple 9 (sous forme de liquide visqueux) en procédant à la réaction du mélange à 60° C. La durée de réaction est inférieure à 3 h. 25 REVENDICATIONS1. Polymère hydrocarboné comprenant deux groupements terminaux exo- vinylène cyclocarbonate, ledit polymère hydrocarboné ayant la formule (I) : (I) dans laquelle : - F1 et F2 sont les radicaux monovalents exo-vinylène cyclocarbonate, de formules respectives (lia) et (11b) : R14 (CH2)g (CE12)d 0 (lia) dans lesquelles : - g et d, identiques ou différents, représentent un nombre entier égal à 0, 1,2 ou 3; - A représente un radical divalent Cl -C6 alkylène ; - X est un atome d'oxygène ou un groupe azoté NR17 où R17 est un groupe alkyle en C1-C6 ; _ R14, R15 et R16, identiques ou différents, représentent chacun un atome d'hydrogène, un groupe alkyle en C1-C6, un groupe cycloalkyle en C5-C6, un groupe phényle ou un groupe alkylphényle avec une chaîne alkyle en C1-C4 ; (11b) 3057269 37 - chaque liaison carbone - carbone de la chaîne principale du polymère, notée représente une double liaison ou une simple liaison, conformément aux règles de valence de la chimie organique ; 5 - R1, R2, R3, R4, R5, R6, R7 et R8, identiques ou différents, représentent : - un atome d'hydrogène ou d'halogène ; ou - un radical comprenant de 1 à 22 atomes de carbone choisi parmi alkyle, alcényle, alcoxycarbonyle, alcényloxycarbonyle, alkylcarbonyloxy, alcénylcarbonyloxy, la chaîne hydrocarbonée dudit radical pouvant éventuellement 10 être interrompue par au moins un atome d'oxygène ou un atome de soufre ; en outre: - au moins un des groupes R1 à R8 peut former, avec au moins un autre des groupes R1 à R8 et avec le ou les atomes de carbone auxquels lesdits groupes sont reliés, un cycle ou hétérocycle hydrocarboné saturé ou insaturé, éventuellement substitué, et comprenant de 3 à 10 chaînons; et 15 - au moins une des paires (R1, R2), (R3, R4), (R5, R6) et (R7, R8) peut former, avec l'atome de carbone auquel ladite paire est reliée, un groupe carbonyle C=0 ou un groupe de 2 atomes de carbone reliés par une double liaison : C=C, dont l'autre atome de carbone porte 2 substituants choisis parmi un atome d'hydrogène ou un radical Ci-C4 alkyle ; 20 - x et y sont des nombres entiers, identiques ou différents, compris dans une fourchette allant de 0 à 6, la somme x + y étant comprise dans une fourchette allant de 0 à 6 ; - R9, R10, R11 et R12, identiques ou différents, représentent : - un atome d'hydrogène ou d'halogène ; ou - un radical comprenant de 1 à 22 atomes de carbone et choisi parmi alkyle, alcényle, alcoxycarbonyle, alcényloxycarbonyle, alkylcarbonyloxy, alcénylcarbonyloxy, alkylcarbonyloxyalkyl, la chaîne hydrocarbonée dudit radical pouvant éventuellement être interrompue par au moins un atome d'oxygène ou un 30 atome de soufre ; en outre: - au moins un des groupes R9 à R12 peut former, avec au moins un autre des groupes R9 à R12 et avec le ou les atomes de carbone auxquels lesdits groupes 3 0 5 72 6 9 38 sont reliés, un cycle ou hétérocycle hydrocarboné saturé ou insaturé, éventuellement substitué, et comprenant de 3 à 10 chaînons; et - au moins une des paires (R9, R10) et (R11,1-+12 ) peut former avec l'atome de carbone auquel ladite paire est reliée un groupe de 2 atomes de carbone reliés par 5 une double liaison : C=C, dont l'autre atome de carbone porte 2 substituants choisis parmi un atome d'hydrogène ou un radical Ci-C4 alkyle ; et - l'atome de carbone porteur de l'un des groupes de la paire (R9, R10) peut être relié à l'atome de carbone porteur de l'un des groupes de la paire (R11, R12) par une double liaison, étant entendu que, conformément aux règles de valence, un 10 seul des groupes de chacune de ces 2 paires est alors présent ; - R13 représente : - un atome d'oxygène ou de soufre, ou - un radical divalent -CH2-, -C(=0)- ou -NR°- dans lequel R° est un radical 15 alkyle ou alcényle comprenant de 1 à 22 atomes de carbone ; - n1 et n2, identiques ou différents, sont chacun un nombre entier ou nul dont la somme est désignée par n ; - m est un nombre entier supérieur ou égal à 0 ; 20 - pl et p2, identiques ou différents, sont chacun un nombre entier ou nul dont la somme pl + p2 est non nulle et vérifie l'équation : pl + p2 = q x (z + 1) dans laquelle : - q est un nombre entier supérieur à 0 ; et - z est un nombre entier allant de 1 à 5 ; et 25 - nl, n2, m, pl et p2 étant en outre tels que la masse moléculaire moyenne en nombre Mn du polymère de formule (I) est comprise dans une fourchette allant de 400 à 100 000 g/mol et son indice de polymolécularité est compris dans un domaine allant de 1,0 à 3,0. 2. Polymère hydrocarboné selon la revendication 1, caractérisé en ce que : - g ou d sont égaux à 0 ; 3 0 5 72 6 9 39 - A représente un radical divalent C1-C3 alkylène ; - X est l'atome d'oxygène ou un groupe azoté NR17 où R17 est un groupe alkyle en C1-C3 ; - R14 est un atome d'hydrogène ; 5 - R15 et R16, identiques ou différents, représentent chacun un groupe alkyle en Cl-C3 ; - R1, R2, R3, R4, R5, R6, R7 et R8 représentent un atome d'hydrogène ou un radical alkyle comprenant de 1 à 14 atomes de carbone ; - les nombres entiers x et y sont compris dans une fourchette allant de 0 à 10 2, la somme x + y étant comprise dans une fourchette allant de de 0 à 2 ; - R9, R1°, R11 et R12 représentent un atome d'hydrogène ou un radical dont la partie hydrocarbonée comprend de 1 à 14 atomes de carbone ; - z est un nombre entier égal à 1 ou 2 ; et/ou - la masse moléculaire moyenne en nombre Mn est comprise dans une 15 fourchette allant de 1000 à 50 000 g/mol, et l'indice de polymolécularité est compris dans un domaine allant de 1,4 à 2,0. 3. Polymère hydrocarboné selon l'une des revendications 1 ou 2, caractérisé en ce que : 20 - lorsque m est non nul et que n1 et n2 sont chacun égal à 0, alors le rapport : m / (pl +p2 + m) est compris dans l'intervalle allant de 30 à 70 % ; ou - lorsque m est égal à 0 et que la somme n1 + n2 est non nulle, alors au moins un des groupes R1, R2, R3, rç "4, R5, R6, R7 et R8 est autre qu'un atome d'hydrogène, et le rapport : (n1 + n2) / (pl + p2 + n1 + n2) est compris dans 25 l'intervalle allant de 30 à 70 % ; ou - lorsque m est non nul, que la somme n1 + n2 est non nulle et que chacun des groupes R1, R2, R3, rç "4, R5, R6, R7 et R8 est un atome d'hydrogène, alors le rapport : m / ( pl + p2 + n1 + n2 + m) est compris dans l'intervalle allant de 30 à 70 OA 30 - lorsque m est non nul, que la somme n1 + n2 est non nulle et que au moins un des groupes R1, R2, R3, rç "4, R5, R6, R7 et R8 est autre qu'un atome 3057269 40 d'hydrogène, alors le rapport : (m + n1 + n2) / ( pl + p2 + n1 + n2 + m) est compris dans l'intervalle allant de 30 à 70 %. 4. Polymère hydrocarboné selon l'une des revendications 1 à 3, caractérisé 5 en ce qu'il a la formule (I') suivante : p2 F2 5. Polymère hydrocarboné selon l'une des revendications 1 à 3, caractérisé 10 en ce qu'il a la formule (II) suivante : 6. Polymère hydrocarboné selon la revendication 5, caractérisé en ce qu'il 15 a la formule (II') suivante : F2 - p2 7. Polymère hydrocarboné selon l'une des revendications 1 à 3, caractérisé 20 en ce que n1 et n2 sont chacun égal à 0, le polymère étant de formule (III) suivante : 3057269 41 8. Polymère hydrocarboné selon la revendication 7, caractérisé en ce qu'il 5 a la formule (III') suivante : 9. Polymère hydrocarboné selon l'une des revendications 1 à 3, caractérisé 10 en ce que n1, n2 et m sont chacun égal à 0, le polymère étant de formule (IV) suivante: Fl pl + p2 10. Polymère hydrocarboné selon la revendication 9, caractérisé en ce qu'il 15 a la formule (IV') suivante : (IV') 3057269 42 11. Procédé de préparation d'un polymère hydrocarboné tel que défini dans l'une des revendications 1 à 10, ledit procédé comprenant une étape de polymérisation par ouverture de cycle par métathèse, en présence : (a) d'un catalyseur de métathèse ; 5 (b) d'un agent de transfert de chaîne choisi parmi un mono ou di- exo vinylène cyclocarbonate de formule respective (B1) ou (B2): F2 Fler F2 (B1) (B2) étant entendu que dans les formules ci-dessus : 10 - la liaison swww est une liaison simple carbone-carbone orientée géométriquement d'un côté ou de l'autre par rapport à la double liaison ; (c) d'un composé de formule (C) : (C) (d) éventuellement d'un composé de formule (D) : R3 R4 R5 R6 15 7 (D) R8 et (e) éventuellement d'un composé de formule (E) : R13 (E) 3057269 43 ladite étape de polymérisation étant en outre mise en oeuvre : - pendant une durée allant de 2 à 24 heures et à une température comprise dans un intervalle de 20 à 60 °C ; et - avec un rapport r égal au rapport du nombre de moles dudit CTA : 5 - au nombre de moles du composé de formule (C), si celui-ci est le seul réactif autre que le CTA mis en oeuvre dans la réaction, ou - à la somme du nombre de moles du composé de formule (C) et du nombre de moles des composés de formule (D) et/ou (E), si les composés de formule (D) et/ou (E) sont également mis en oeuvre dans la réaction, 10 compris dans un intervalle allant de 0,0010 à 1,0. 12. Utilisation comme adhésif du polymère hydrocarboné tel que défini dans l'une des revendications 1 à 10, en mélange avec un composé aminé comprenant au moins deux groupements amine. 15 13. Procédé d'assemblage de deux substrats par collage, comprenant : - l'enduction sur au moins un des deux substrats à assembler d'une composition adhésive liquide obtenue par mélange d'un composé aminé comprenant au moins deux groupements amines avec le polymère hydrocarboné tel que défini 20 dans l'une des revendications 1 à 10 ; puis - la mise en contact effective des deux substrats. 25